(57)【要約】      （修正有）【課題】様々な本数の平織組織を形成でき、また、柔らかく、伸びやすくて体に追随し易く、また、軽くて、強度のある搦織物を提供する。【解決手段】平織組織Ａと搦組織Ｂが交互に配される搦織物であって、経には1本以上の経糸１，２と1本以上の搦糸３とが繰り返し配置されており、緯には第1の緯糸Ｙ−１と第2の緯糸Ｙ−２とが交互に配置されており、前記搦組織は緯糸Ｙ−３に搦糸３のみが絡んでいる組織であり、前記第1と第2の緯糸のどちらか一方が和紙の撚糸である搦織物。【選択図】図２
2018084009.tif 000002
【特許請求の範囲】
【請求項１】
平織組織と搦組織が交互に配される搦織物であって、経には1本以上の経糸と1本以上の搦糸とが繰り返し配置されており、緯には第1の緯糸と第2の緯糸とが交互に配置されており、前記搦組織は緯糸に搦糸のみが絡んでいる組織であり、前記第1と第2の緯糸のどちらか一方が和紙の撚糸である搦織物。
【請求項２】
前記和紙の撚糸が強撚糸である請求項1記載の搦織物。
【請求項３】
前記平織組織が2以上の緯糸からなる平織組織であって、前記搦組織が1本の緯糸と搦糸が絡んでいる搦組織である請求項1又は2記載の搦織物。
【請求項４】
経糸2本毎に搦糸が配置される請求項1乃至3記載の搦織物。
【発明の詳細な説明】
【技術分野】
【０００１】
本発明は、緯糸に和紙の撚糸を含む搦織物に関する。詳しくは、柔らかくて伸びやすいため体に追随しやすく、また、軽くて、強度がある搦織物に関する。
【背景技術】
【０００２】
絽織物は、平織組織や綾織り組織と搦組織とが繰り返される搦織物の一種である。
絽織物の搦組織の部分は絽目と呼ばれ、透き間になるため風通しが良く、また、涼しげに見えるため、夏の着物や僧侶の衣等によく用いられる。
【０００３】
平織組織や綾織り組織の緯糸が3本、5本又は7本毎に経糸を絡ませて搦組織を設けた絽織物はそれぞれ、三本絽、五本絽、七本絽と呼ばれるが、経糸を絡ませて搦組織を設ける場合には、平織組織や綾織り組織の緯糸は必ず奇数でなければ経糸と緯糸が絡まないといった問題がある。
【０００４】
また、絽織物は、搦組織があるため、硬くなり易かったり、伸び難かったりして、体に追随し難いといった問題がある。
【０００５】
そこで、平織組織の緯糸の本数が奇数に限定されず様々な本数の平織組織を形成でき、また、柔らかく、伸びやすくて体に追随しやすい搦織物の開発が望まれている。
【先行技術文献】
【特許文献】
【０００６】
【特許文献１】登録実用新案第５０５０３号公報
【特許文献２】登録実用新案第４５８７７号公報
【発明の概要】
【発明が解決しようとする課題】
【０００７】
特許文献１には、平織組織の緯糸に紙糸を用い、搦組織の緯糸には絹糸を用い、経糸を絡ませた絽織が開示されている。
【０００８】
しかしながら、特許文献１に開示される絽織であれば、平織組織の緯糸が全て紙糸であるから、織物が破れ易くて重く、また、経糸を絡ませた搦組織であるから、平織組織の緯糸の本数は奇数本に限られるといった問題がある。
【０００９】
特許文献２には、平織組織の緯糸に紙強撚糸を用い、搦組織の緯糸には絹強撚糸を用い、経糸を絡ませた絽織が開示されている。
【００１０】
しかしながら、特許文献２に開示される絽織は、紙強撚糸を使用していても平織組織の全ての緯糸が紙強撚糸であると織物の強度は弱く、また、紙強撚糸を多く含むので、熱が逃げ難く、夏に使用すると熱がこもったり、重くなったりといった問題がある。
【００１１】
また、経糸を絡ませた搦組織であるから、平織組織の緯糸の本数は奇数本に限られるといった問題もある。
【００１２】
本発明は前記諸問題を解決することを技術的課題とし、数多くの試作を重ねた結果、平織組織と搦組織が交互に配される搦織物であって、経には1本以上の経糸と1本以上の搦糸とが繰り返し配置されており、緯には第1の緯糸と第2の緯糸とが交互に配置されており、前記搦組織は緯糸に搦糸のみが絡んでいる組織であり、前記第1と第2の緯糸のどちらか一方が和紙の撚糸である搦織物であれば、様々な本数の平織組織を形成でき、また、柔らかく、伸び易くて体に追随し易く、軽い搦織物になるといった知見を得て、前記技術的課題を達成したものである。
【課題を解決するための手段】
【００１３】
前記技術的課題は、次のとおりの本発明によって解決できる。
【００１４】
本発明は、平織組織と搦組織が交互に配される搦織物であって、経には1本以上の経糸と1本以上の搦糸とが繰り返し配置されており、緯には第1の緯糸と第2の緯糸とが交互に配置されており、前記搦組織は緯糸に搦糸のみが絡んでいる組織であり、前記第1と第2の緯糸のどちらか一方が和紙の撚糸である搦織物である。
【００１５】
また、本発明は、前記和紙の撚糸が強撚糸である搦織物である。
【００１６】
また、本発明は、前記平織組織が2以上の緯糸からなる平織組織であって、前記搦組織が1本の緯糸と搦糸が絡んでいる搦組織である搦織物である。
【００１７】
また、本発明は、経糸2本毎に搦糸が配置される搦織物である。
【発明の効果】
【００１８】
本発明は、経に、平織組織を構成する経糸と、搦組織を構成する搦糸とが配置され、経糸を絡ませないから、平織組織の緯糸を、奇数本だけではなく偶数本でもよく、任意の本数で平織組織を構成することができる。
【００１９】
また、第1と第2の緯糸のどちらか一方が和紙の撚糸であるから、柔らかく、伸びやすくて体に追随し易く、軽くて、強度のある搦織物になる。
【００２０】
また、和紙の撚糸を強撚糸にすることで、さらに、強度のある搦織物になる。
【図面の簡単な説明】
【００２１】
【図１】搦糸を絡ませていない組織の一態様を表す模式図である。
【図２】実施の態様の組織を表す模式図である。
【発明を実施するための形態】
【００２２】
第1と第2の緯糸のどちらか一方に用いる和紙の撚糸は、みつまた、こうぞを原料とする和紙を箔状にしたのち、撚りをかけた糸が好ましい。
【００２３】
また、和紙の撚糸は、1,000回／m以上撚りをかけた強撚糸が好ましく、より好ましくは、1,000〜1,200回／mの撚りをかけた和紙の強撚糸である。
さらに強度のある搦織物になるからである。
【００２４】
和紙の撚糸以外の緯糸、経糸及び搦糸は特に限定されず、絹糸、綿糸、化繊糸、人絹糸等の糸を使用することができるが、絹糸が好ましい。
【００２５】
(実施の態様)
図1を参照しながら、実施の一態様について説明する。
図1の、経には経1、経2の経糸が繰り返し配置され、緯には、和紙の撚糸が1本おきに配置されている。
【００２６】
平織組織（A）は経1及び経2の経糸とY-1及びY-2の緯糸で組織される。
平織組織（A）と平織組織（A）の間の緯糸（Y−3）は搦糸と絡ませて搦組織とする緯糸である。
【００２７】
図2を参照しながら、搦組織（B）について説明する。
搦組織（B）は、経の搦糸（3）と緯のY-3が絡んだ組織である。本発明は、経糸ではなく搦糸が緯糸とが絡む搦織物であるため、平織組織の緯糸は偶数に限られず、奇数であってもよい。
【００２８】
搦糸は平織組織（A）と搦組織（B）に交互に絡んでいる。
【実施例】
【００２９】
実施例は、経に、経1、経2の絹糸の経糸、及び、絹糸の搦糸（3）が繰り返し配置され、緯には、1200回／mの和紙の強撚糸と絹糸とが交互に配置されており、平織組織（A）を組織する緯糸が2本、搦組織（B）の緯糸が1本の搦織物である。
比較例は、緯の和紙の強撚糸を絹糸に代えた以外は実施例と同じ搦織物である。
【００３０】
実施例の目付は、3.71g、比較例の目付は3.16g、実施例の重さは9.29mg／cm2 、比較例の重さは7.91 mg／cm2であった。
【００３１】
（引張り試験）
引っ張りせん断試験機（KES−FB1−AUTO‐Aカトーテック株式会社製）を用いた。
【００３２】
幅20cmの実施例及び比較例の各搦織物をチャック間5cmに固定し、固定した一端を生地のチャック間方向へ移動させ、最大引張荷重500gf／cm、引張速度0.2mm／sの一様な引っ張りにより、変形を負荷して測定した。
【００３３】
表1の測定項目は数値が高い程、次のような効果があると言える。
直線性：変形しにくい・かたい
引張仕事量：良く伸びる
伸び率：良く伸びる
【００３４】
【表１】
2018084009.tif 000003
【００３５】
（せん断試験）
引っ張り試験と同じ引張りせん断試験機を用いた。
【００３６】
幅20cmの実施例及び比較例の各搦織物をチャック間5cmに固定し、固定した一端を生地の幅方向へ移動させて、最大せん断角度±8deg、試料張力10gf/cmの一様なせん断変形を負荷して測定した。
【００３７】
表2の測定項目は数値が高い程、次のような効果があると言える。
せん断剛性：変形しにくい・かたい
せん断角0.5度におけるヒステリシス幅：回復性が悪い
せん断角5度におけるヒステリシス幅：回復性が悪い
【００３８】
【表２】
2018084009.tif 000004
【００３９】
（曲げ試験）
純曲げ試験機（KES‐FB2‐AUTO‐A、カトーテック株式会社製）を用いて測定した。
幅20cmの実施例及び比較例の各搦織物をチャック間1cmに固定し、固定した一端を生地が曲がるように移動させて、最大曲げ曲率2.5cm−1、曲げ変形速度0.5 cm−1/sで一様な曲げ変形を負荷して測定した。
【００４０】
表3の測定項目は数値が高い程、次のような効果があると言える。
曲げ剛性：変形しにくい・かたい
ヒステリシス幅：回復性が悪い
【００４１】
【表３】
2018084009.tif 000005
【００４２】
（圧縮試験）
圧縮試験機（KES‐G5、カトーテック株式会社製）を用いた。
幅2cm2の円形端子により実施例及び比較例の各搦織物を、圧縮変形速度0.02mm/s、圧縮子2cm2円形で、圧縮変形を負荷して測定を行った。
【００４３】
表4の測定項目は数値が高い程、次のような効果があると言える。
直線性：弾力がある・柔らかさに欠ける
圧縮仕事量：柔らかい
圧縮レジリエンス：回復性が良い
【００４４】
【表４】
2018084009.tif 000006
【００４５】
（表面試験）
表面試験機（KES‐FB4‐AUTO‐A、カトーテック株式会社製）を用いた。
0.5mm径のピアノ線1本で構成される接触子で生地表面を走査し、表面の凹凸を評価した。
さらに、0.5mm径のピアノ線を10本並べた接触子で生地表面をなぞり、その際の摩擦係数を測定した。
【００４６】
表5の測定項目は数値が高い程、次のような効果があると言える。
摩擦係数の平均値：滑りにくい
摩擦係数の変動：ざらついた感触になる
粗さの変動：凹凸が激しい
【００４７】
【表５】
2018084009.tif 000007
【００４８】
（横方向縫目滑脱試験）
JIS  L1096  8.23．1  B法に沿って、荷重49.0N、読み取り時の荷重4.90N/2.54cm、引張速度30cm／分で行った。
【００４９】
【表６】
2018084009.tif 000008
【００５０】
実施例及び比較例により、本発明に係る搦織物は、柔らかく、伸びやすくて体に追随し易い搦織物であることが証明された。
【産業上の利用可能性】
【００５１】
本発明によれば、様々な本数の平織組織を形成でき、また、柔らかく、伸び易くて体に追随し易く、また、軽く、強度のある搦織物になるから、産業利用可能性の高い発明であると言える。
【符号の説明】
【００５２】
１                経糸１
２                経糸２
３                搦糸
Ａ                平織組織
Ｂ                搦組織
Y-1〜Y-3          緯糸
【図１】
2018084009.tif 000009
【図２】
2018084009.tif 000010